제 5 의 본 발명 은 , 복수 의 배선 기판 을 적층 시켜 이루어지 는 캐비 티부 를 갖 는 다층 배선 기판 의 제조 방법 으로서 , 절연 기재 1 ( 10 ) , 그 절연 기재 1 ( 10 ) 의 적어도 편면 에 형성 된 열경화성 수지 조성물 을 주성분 으로 하 는 접착 층 ( 40 ) , 그 접착 층 ( 40 ) 상 및 / 또는 그 절연 기재 1 ( 10 ) 상 에 형성 된 도체 패턴 ( 20 ) 을 구비 하 여 이루어지 는 배선 기판 1 ( 100 c ) 을 형성 하 고 , 그 배선 기판 1 ( 100 c ) 상 에 , 열경화성 수지 조성물 을 주성분 으로 하 는 접착 층 ( 40 ) 이 적어도 편면 에 형성 된 절연 기재 1 ( 50 ) 을 포개 고 , 그 절연 기재 1 ( 50 ) 상 에 동박 ( 22 ) 을 포개 어 열 압착 에 의해 일체 화 하 고 , 에칭 에 의해 그 동박 ( 22 ) 을 도체 패턴 ( 20 ) 으로 하 는 공정 을 1 회 또는 복수 회 반복 하 여 , 2 층 이상 의 배선 기판 1 ( 100 c ) 을 축차 적 으로 형성 하 는 공정 , 추가 로 그 배선 기판 1 ( 100 c ) 상 에 , 열경화성 수지 조성물 을 주성분 으로 하 는 접착 층 ( 40 ) 이 적어도 편면 에 형성 되 고 캐 비 티 용 구멍 ( 15 ) 이 형성 된 절연 기재 2 ( 50 C ) 를 포개 고 , 그 절연 기재 2 ( 50 C ) 상 에 동박 ( 22 ) 을 포개 어 열 압착 에 의해 일체 화 하 고 , 에칭 에 의해 그 동박 ( 22 ) 을 도체 패턴 ( 20 ) 으로 하 는 공정 을 1 회 혹은 복수 회 반복 하 여 , 1 또는 복수 층 의 캐비 티 용 구멍 이 형성 된 배선 기판 2 ( 100 C ) 를 축차 적 으로 형성 하 는 공정 을 구비 하 고 , 절연 기재 1 ( 10 , 50 ) 및 / 또는 절연 기재 2 ( 50 C ) 는 , 무기 충전재 를 함유 하 는 열가소성 수지 조성물 을 주성분 으로 하 고 , 파장 400 ～ 800 ㎚ 에서 의 평균 반사 율 이 70 ％ 이상 이 며 , 또한 200 ℃ 에서 4 시간 열처리 한 후 의 파장 470 ㎚ 에서 의 반사율 의 저하 율 이 10 ％ 이하 인 것 을 특징 으로 하 는 캐비 티부 를 갖 는 다층 배선 기판 ( 200 C , 200 D ) 의 제조 방법 이 다 .